(57)【要約】【課題】冷却液と接触し得る熱交換器表面の不活性化を可能とする。【解決手段】本発明は、水ベースの冷却液が流通し得る軽金属ベース、好ましくはアルミベースの少なくとも１つの冷却管を備えた熱交換器の製造方法に関する。本発明の目的のための本質的事項は、冷却液と接触する冷却管の表面の少なくとも一部が、冷却液で満たされる前に不活性化されることであり、よって冷却液の導電率の増大量が低減される。【選択図】なし【特許請求の範囲】
【請求項１】
水ベースの冷却液が流通し得る軽金属ベースの少なくとも１つの冷却管を備えた熱交換器を製造するための方法であって、
上記冷却液と接触する上記冷却管の表面の少なくとも一部を、上記冷却液で満たされる前に不活性化する
ことを特徴とする方法。
【請求項２】
請求項１において、
上記不活性化を、上記冷却液の導電率が動作中に１００μＳ／ｃｍ以上増大しないように実行する
ことを特徴とする方法。
【請求項３】
請求項１または２において、
上記表面の上記不活性化を、硫酸水溶液または有機酸溶液をベースとする不活性溶液を用いた化学処理によって実行する
ことを特徴とする方法。
【請求項４】
請求項３において、
上記不活性溶液は、少なくとも０．１〜１重量％のセバシン酸、および／または少なくとも２０〜５０重量％の炭酸ジルコニウム、および／または０．０５〜０．５重量％のトリエタノールアミンを含む
ことを特徴とする方法。
【請求項５】
請求項３または４において、
上記不活性溶液は、該不活性溶液の０．００５〜１０重量％を占める少なくとも１つの腐食防止剤を含む
ことを特徴とする方法。
【請求項６】
請求項５において、
上記少なくとも１つの腐食防止剤を、ピロカテコール−３，５−ジスルホン酸二ナトリウム塩、ジエチレントリアミン−ペンタ−酢酸、８−ヒドロキシ−（７）−ヨード−キノリンスルホン酸−（５）、８−ヒドロキシキノリン−５−スルホン酸、マンニトール、５−スルホサリチル酸、アセト−Ｏ−ヒドロキシアミド酸、ノルエピネフリン、２−（３，４−ジヒドロキシフェニル）−エチルアミン、Ｌ−３，４−ジヒドロキシフェニルアラニン（Ｌ−ＤＯＰＡ）、３−ヒドロキシ−２−メチル−ピラン−４−オン、クエン酸塩、カルボキシレート、特にシュウ酸塩、ステアリン酸および／またはギ酸および／またはグルコン酸塩のアルカリ塩、ならびに、四ホウ酸ナトリウム、ピロリン酸、グルコン酸カルシウムといった無機防止剤からなる化合物の群から選択する
ことを特徴とする方法。
【請求項７】
請求項１〜６のいずれか１項において、
上記熱交換器を、上記不活性化の前に予熱する
ことを特徴とする方法。
【請求項８】
請求項３〜６のいずれか１項において、または請求項３〜６のいずれか１項に従属する請求項７において、
上記不活性溶液を、不活性化の対象の上記冷却管に導入する前に予熱する
ことを特徴とする方法。
【請求項９】
請求項３〜６のいずれか１項に従属する請求項７において、または請求項８において、
上記不活性溶液の温度は、不活性化の対象の上記冷却管の温度よりも低い
ことを特徴とする方法。
【請求項１０】
請求項１〜９のいずれか１項において、
上記冷却管の表面の不活性化が実行される反応時間は、０．５〜３時間である
ことを特徴とする方法。
【請求項１１】
請求項１〜１０のいずれか１項において、
不活性化の対象の上記冷却管の表面を、弱アルカリ性溶液を用いたピックリングによって上記不活性化の前に予備処理する
ことを特徴とする方法。
【請求項１２】
請求項１１において、
不活性化の対象の上記冷却管の表面の第１の上記予備処理のための上記弱アルカリ性溶液は、８〜９のｐＨ値を有していて、４０〜６０℃の温度まで加熱される
ことを特徴とする方法。
【請求項１３】
請求項１１または１２において、
不活性化の対象の上記表面を、第１の上記予備処理の後に、硫酸および／またはリン酸の酸混合物を用いたピックリング処理を含む第２の予備処理に供する
ことを特徴とする方法。
【請求項１４】
請求項１３において、
上記第２の予備処理の上記酸混合物は、９５〜９９重量％の脱イオン水の他に、少なくとも１〜５重量％の硫酸および／またはリン酸を含む
ことを特徴とする方法。
【請求項１５】
請求項１３または１４において、
上記酸混合物は、５０〜１０００ｐｐｍの遊離フッ化物を含む
ことを特徴とする方法。
【請求項１６】
請求項１〜１５のいずれか１項において、
不活性化の対象の上記冷却管の表面の複数の洗浄サイクルを、各予備処理の後および／または不活性化プロセスの後に、脱イオン水を用いて実行する
ことを特徴とする方法。
【発明の詳細な説明】
【技術分野】
【０００１】
本発明は、請求項１の前提部に係る、水ベースの冷却液が流通し得る軽金属ベース、好ましくはアルミベースの少なくとも１つの冷却管を備えた熱交換器を製造するための方法に関する。
【背景技術】
【０００２】
現代の電動車両では、「主電池」と呼ばれる構成要素を冷却するために熱交換器が用いられ、少なくとも１つの冷却液回路によって主電池の温度を制御可能としている。安全上の理由から、電動車両の冷却液回路中の冷却液や電気車両に必要な熱交換器は、イオン導電性を有していてはならない。主電池の各電池セルにおいて絶縁不良が生じると、危険な量の電気が冷却液回路を介して車両全体に伝わるおそれがある。その影響を受けた表面に誰かが触れると、危険な電気ショックが生じるおそれがある。さらに、水を含むイオン導電性の冷却液の場合、電流の量によっては、加水分解が生じて酸水素ガスが発生するおそれがある。このことは、水素または空気燃料電池などの燃料電池を備えた電動車両に特に当てはまる。また、電動車両では電気モータを冷却する必要もある。これらのために、イオン導電性を有しない冷却液が提供されなければならない。
【０００３】
現代の自動車用の熱交換器は、一般に、アルミニウムで作られてろう付けされる。アルミ材料は水と結合して水酸化物含有の不活性化層を形成し、その過程でＯＨイオンのみでなく金属塩イオンをも冷却液中に放出することが知られている。これらの反応は、最終的に、冷却液中における望ましくない導電率の増大をもたらす。また、アルミろう付けプロセスには、カリウム−アルミニウム−フッ化物の錯塩をフラックスとして使用するものがあり、それによりろう付けプロセス後にろう付け面が平坦に保たれる。それにより、イオンが放出されて水と接触し得る。より高濃度になると、当該フラックスから遊離したフッ化物が冷却液中の添加物を、多量の水酸化アルミニウムが形成される程度まで損ない得る。これらの多量の水酸化アルミニウムは、冷却ダクトや冷却管を狭くし、または完全に詰まらせるおそれがある。
【発明の概要】
【発明が解決しようとする課題】
【０００４】
純水で満たされた場合、アルミから作られたろう付け熱交換器は、少なくとも６００μＳ／ｃｍの導電率を呈する。フラックスと共にろう付けされた熱交換器は、２０００μＳ／ｃｍを上回る導電率を呈し得る。導電率は、種々のフラッシングプロセスによって４００〜５００μＳ／ｃｍの範囲まで低減可能である。しかしながら、熱交換器を電動車両で使用するためには、１００μＳ／ｃｍ以下の導電率が必要である。
【０００５】
したがって、本発明は、冷却液と接触し得る熱交換器表面の不活性化が可能となる熱交換器を製造するための方法を示すという課題に関する。当該不活性化は、水を含む冷却液に対する導電率の低減によって特に特徴付けられる。
【課題を解決するための手段】
【０００６】
本発明によると、この課題は、独立請求項の主題によって解決される。有利な実施形態は、従属請求項の主題である。
【０００７】
本発明は、熱交換器、特に冷却液と接触し得る熱交換器表面を、動作中における冷却液の導電率の増大が少なくとも低減されるように不活性化するという基本思想に基づく。このことは、本発明の方法により、水ベースの冷却液との接触時にごく少量のイオンしか放出しない軽金属ベースの表面が作り出され、よって冷却液の導電率の増大量がわずかになることを意味する。鋭意研究の結果、驚くべきことに、ジルコニウムなどのフッ素錯体を形成する金属および腐食防止剤を含む特定の化学物質の混合物を高圧下での温度上昇と組み合わせることで、アルミ表面に今までにない不活性層を作り出せることが明らかになった。この不活性層は、代表的なアプリケーションにおける熱交換器の定常動作中においても非常に安定しているため、脱イオン水の導電率は、７０μＳ／ｃｍ以上、好ましくは２０μＳ／ｃｍ以上増大しない。
【０００８】
以下、熱交換器を製造するための本発明に係る方法の例示的なプロセスについて説明する。ここで、個々の方法ステップは、本発明の範囲において、個別におよび任意の組合せにおいて保護される。
【０００９】
熱交換器の不活性化のために、アルミ表面のピックリング予備処理が有利である。ここで、熱交換器は、４０〜６０℃において７．５〜１２、好ましくは８〜９のｐＨ値を有する弱アルカリ性溶液でフラッシュされてもよい。その後、熱交換器は、好ましくは複数回にわたって、脱イオン水でフラッシュされてもよい。その後、脱イオン水で希釈された酸で第２ピックリング処理が続いてもよい。例えば、硫酸とリン酸の混合物が、ピックリング酸性溶液として使用されてもよい。酸は、好ましくは１〜５重量％、より好ましくは２〜３重量％の濃度で脱イオン水中に存在する。加えて、希釈酸は、５０〜１０００ｐｐｍの遊離フッ化物を含んでいてもよい。アルミ表面のピックリング予備処理を完了させるために、好ましくは少なくとも複数のフラッシングサイクルが脱イオン水によって実行されてもよい。その後、ピックリング予備処理に、アルミ表面の実際の不活性化が続く。この目的のために、当該部分は、好ましくは９０〜１２０℃に加熱され、そして予熱された不活性流体で満たされる。これについては、後に詳述する。０．５〜３時間の反応時間の後、不活性化が完了する。この後、当該部分は、好ましくは少なくとも複数回にわたって、洗浄される。不活性流体は、好ましくは、２〜６のｐＨ値を有する硫酸水溶液から構成されていて、好ましくは４０〜８０℃の温度で次の物質が溶けている。不活性流体に溶けているのが好ましい物質は、特に、０．１〜１重量％のセバシン酸、２０〜５０重量％の炭酸ジルコニウム、および０．０５〜０．５重量％のトリエタノールアミンである。また、腐食防止剤が、不活性流体に添加されていてもよい。本発明に係る添加物として用いられる腐食防止剤の好ましい量は、好ましくは０．００５〜１０重量％、より好ましくは０．０１〜２重量％である。
【００１０】
本発明に係る思想の有利な変形例では、不活性化は、冷却液と熱交換器の冷却管との間における導電率が１００μＳ／ｃｍ未満、好ましくは５０μＳ／ｃｍ未満となるように実行される。
【００１１】
別の有利な変形例によると、表面の不活性化は、好ましくは２〜６のｐＨ値を有する硫酸水溶液または有機酸溶液に基づいて準備された不活性溶液による化学処理で実行される。
【００１２】
有利な実施形態では、不活性溶液は、少なくとも０．１〜１重量％のセバシン酸、および／または少なくとも２０〜５０重量％の炭酸ジルコニウム、および／または０．０５〜０．５重量％のトリエタノールアミンを含む。
【００１３】
有利な別の態様では、不活性溶液は、少なくとも１つの腐食防止剤を含む。当該腐食防止剤は、不活性溶液において０．００５〜１０重量％、好ましくは０．０１〜２重量％を占める。
【００１４】
有利な変形例によると、少なくとも１つの腐食防止剤は、次の化合物の群から選択される。すなわち、当該化合物の群は、ピロカテコール−３，５−ジスルホン酸二ナトリウム塩、ジエチレントリアミン−ペンタ−酢酸、８−ヒドロキシ−（７）−ヨード−キノリンスルホン酸−（５）、８−ヒドロキシキノリン−５−スルホン酸、マンニトール、５−スルホサリチル酸、アセト−Ｏ−ヒドロキシアミド酸、ノルエピネフリン、２−（３，４−ジヒドロキシフェニル）−エチルアミン、Ｌ−３，４−ジヒドロキシフェニルアラニン（Ｌ−ＤＯＰＡ）、３−ヒドロキシ−２−メチル−ピラン−４−オン、クエン酸塩、カルボキシレート、特にシュウ酸塩、ステアリン酸および／またはギ酸および／またはグルコン酸塩のアルカリ塩、ならびに、四ホウ酸ナトリウム、ピロリン酸、グルコン酸カルシウムといった無機防止剤を含む。
【００１５】
本発明に係る方法の有利な別の態様では、熱交換器、特に不活性化の対象の冷却管は、不活性化に先立って、好ましくは９０〜１２０℃まで、予熱される。
【００１６】
別の有利な実施形態によると、不活性溶液は、不活性化の対象の冷却管に導入される前に、好ましくは４０〜８０℃まで、予熱される。
【００１７】
別の有利な変形例では、不活性溶液の温度は、不活性化の対象の冷却管の温度よりも低く、好ましくは少なくとも４０℃低い。
【００１８】
別の好適な実施形態によると、冷却管表面の不活性化が実行される反応時間は、０．５〜３時間である。留意すべきこととして、反応時間は、本発明の範囲を逸脱することなく、どのような期間であってもよい。不活性化層は、反応時間を３時間よりも長くしてもさらに改善されることは実質的にない。
【００１９】
当該方法の有利な別の態様では、不活性化の対象の冷却管表面は、好ましくは７．５〜１２のｐＨ値を有する弱アルカリ性溶液を用いたピックリングによって、好ましくは不活性化の前に、第１時間にわたって予備処理される。不活性化の対象の表面のピックリング予備処理は、何回繰り返されてもよい。
【００２０】
別の有利な変形例によると、不活性化の対象の表面の第１予備処理のための弱アルカリ性溶液は、８〜９のｐＨ値を有していて、４０〜６０℃の温度まで加熱される。
【００２１】
有利な変形例では、不活性化の対象の表面は、第１予備処理の後に第２予備処理に供される。当該第２予備処理は、硫酸および／またはリン酸の酸混合物を用いたピックリング処理からなる。酸混合物が、アミドスルホン酸を含むことも考えられる。留意すべきこととして、上述したように、本発明によると、不活性化の対象の表面のピックリング処理のために、無機酸に代えて有機酸が使用されてもよい。例えば、クエン酸および／またはギ酸が、有機酸として使用可能である。
【００２２】
当該方法の有利な実施形態では、第２予備処理で使用される酸混合物は、９５〜９９重量％の脱イオン水の他に、少なくとも１〜５重量％の硫酸および／またはリン酸を含む。有機酸を含む酸混合物において、当該酸混合物は、例えば、上述した脱イオン水中に２０〜３０ｇ／ｌのクエン酸および／またはギ酸を含むことが好ましい。
【００２３】
別の有利な変形例によると、酸混合物は、５０〜１０００ｐｐｍの遊離フッ化物を含む。
【００２４】
有利な別の態様では、不活性化の対象の冷却管の表面は、各予備処理の後および／または不活性化プロセスの後に、脱イオン水で複数回洗浄される。
【００２５】
本発明に係るそのような種類の熱交換器は、少なくとも当該方法にしたがって、および／または上述した方法によって製造される。
【００２６】
もちろん、上述した特徴は、記載された組合せにおいてのみでなく、本発明の範囲を逸脱することなく、他の組合せにおいてまたは単独でも利用可能である。